СПОСОБ ВНЕПЕЧНОЙ ОБРАБОТКИ УГЛЕРОДИСТЫХ И НИЗКОЛЕГИРОВАННЫХ СТАЛЕЙ

1. Способ внепечной обработки углеродистых и низколегированных сталей, включающий продувку расплава аргоном и ввод в расплав порошковой проволоки, состоящей из оболочки и модифицирующего наполнителя, содержащего кальций, кремний, редкоземельные металлы и железо, отличающийся тем, что модифицирующий наполнитель дополнительно содержит барий при следующем соотношении компонентов, мас.%: кальций - 5÷30, барий - 5÷25, редкоземельные металлы - 2÷20, кремний - 10÷60, железо - остальное, причем редкоземельные металлы находятся в виде лигатур с железом и/или с кремнием и железом, отношение в наполнителе суммарного количества кальция и бария к редкоземельным металлам составляет не менее 0,8, а расход модифицирующего наполнителя составляет 0,5-6 кг/т расплава.
2. Способ по п.1, отличающийся тем, что перед введением в расплав порошковой проволоки с модифицирующим наполнителем в расплав дополнительно вводят порошковую проволоку с наполнителем для предварительной обработки, который содержит, мас.%: кальций - 10÷40, барий - 0,01÷25, кремний - 10÷60, железо - остальное, причем расход наполнителя для предварительной обработки составляет 0,5-6 кг/т расплава.
3. Способ по п.1, отличающийся тем, что перед введением в расплав порошковой проволоки с модифицирующим наполнителем в расплав дополнительно вводят порошковую проволоку с наполнителем для предварительной обработки, который содержит, мас.%: кальций - 10÷40, кремний - 10÷60, железо - остальное, причем расход наполнителя для предварительной обработки составляет 0,5-6 кг/т расплава.
4. Способ по п.1, отличающийся тем, что барий в составе модифицирующего наполнителя находится в виде сплава с кремнием, кальцием и железом и/или в виде сплава с кремнием и железом.
5. Способ по п.2, отличающийся тем, что барий в составе наполнителя для предварительной обработки находится в виде сплава с кремнием, кальцием и железом и/или в виде сплава с кремнием и железом.
6. Способ по любому из пп.1-5, отличающийся тем, что в состав модифицирующего наполнителя и/или наполнителя для предварительной обработки дополнительно входят флюсы на основе солей щелочноземельных и/или щелочных металлов в количестве 1÷30 мас.%.